(57)【要約】      （修正有）【目的】肌触りや吸湿性と伸縮性などの機能を保持するとともに、シワの発生を抑えることができる布帛製品を提供する。【解決手段】スーツ、スラックス又はスカートからなる布帛製品であって、袖内肘、背、内膝、大腿上部及びこれらの箇所の組合せからなる群から選択された１つ又は複数の箇所の裏側に、５６デシテックスの経糸２、２８０デシテックスの緯糸３、及び８５ｇ／ｍ２以上の目付の大きさを有する防シワ効果の高い接着芯地１が貼り合わされた布帛製品である。接着芯地１の緯糸方向が布帛製品の経糸方向に沿って接着されることを特徴とする。【選択図】図１
0003206270.tif 000002
【実用新案登録請求の範囲】
【請求項１】
防シワ性の高い接着芯地が貼り合わされた布帛製品であって、スーツ、スラックス又はスカートからなる布帛製品における袖内肘、背、内膝、大腿上部及びこれらの箇所の組合せからなる群から選択された１つ又は複数の箇所の裏側に、防シワ性の高い接着芯地が貼り合わされた布帛製品。
【請求項２】
防シワ性の高い接着芯地が貼り合わされた布帛製品であって、スーツ、スラックス又はスカートからなる布帛製品における袖内肘、背、内膝、大腿上部及びこれらの箇所の組合せからなる群から選択された１つ又は複数の箇所の裏側に、所定の太さの経糸と、該経糸の太さの約５倍の太さの緯糸とを有する防シワ性の高い接着芯地が貼り合わされた布帛製品。
【請求項３】
防シワ性の高い接着芯地が貼り合わされた布帛製品であって、スーツ、スラックス又はスカートからなる布帛製品における袖内肘、背、内膝、大腿上部及びこれらの箇所の組合せからなる群から選択された１つ又は複数の箇所の裏側に、５６デシテックスの経糸、２８０デシテックスの緯糸、及び８５ｇ／ｍ２以上の目付の大きさを有する防シワ性の高い接着芯地が貼り合わされた布帛製品。
【請求項４】
上記接着芯地の緯糸方向が該布帛製品の経糸方向に沿って接着されてなることを特徴とする請求項１〜３のいずれかに記載の防シワ性の高い接着芯地が貼り合わされた布帛製品。
【考案の詳細な説明】
【技術分野】
【０００１】
本考案は、布帛の吸湿性や伸縮性等の機能を保ちつつ、接着芯地が貼り合わされた防シワ性の優れたスーツ、スラックス及びスカート等の布帛製品に関する。
【背景技術】
【０００２】
スーツ、スラックス及びスカート等の布帛製品（毛、木綿、シルク（絹）及び麻等の天然繊維からなる布帛並びにこれらの天然繊維と合成繊維との複合布帛）を着用すると、袖内肘、背、膝裏や大腿上部の箇所に多くのシワが生じる。シワが生じることを抑えるために、布帛の製造時にシリコン系あるいはアクリル系などの樹脂を用いた加工法があるが、樹脂により布帛が硬化して肌触りが悪くなり、また布帛の伸縮性が低下することによって製品の動的な快適性が損なわれる。或いは、薬剤を用いて疎水加工する技術があるが、疎水加工をすると製品全体の吸湿性が損なわれ、着用者の快適性が損なわれる（つまり不感蒸泄や発汗による水蒸気の移動が損なわれ、蒸し暑さや保温性が損なわれる）。さらに両方式で加工された布帛製品の防シワ性は消費者を満足させるレベルにはなく、特に薄地の布帛を使用した製品では、加工効果が低い。
【先行技術文献】
【特許文献】
【０００３】
【特許文献１】特開２０００−３５５８４６号公報
【考案の概要】
【考案が解決しようとする課題】
【０００４】
布帛に樹脂や薬剤を用いた加工を施したとしても、評価できるほどの防シワ効果を得ることができない。さらに加工を施す布帛製品には、布帛の目付（単位面積当たりの重量）やデザインの制約があった。さらには肌触りや動的および生理学的な快適性が損なわれることが多い。
【課題を解決するための手段】
【０００５】
一実施例においては、スーツ、スラックス又はスカートからなる布帛製品における袖内肘、背、内膝、大腿上部及びこれらの箇所の組合せからなる群から選択された１つ又は複数の箇所の裏側に、防シワ性の高い接着芯地が貼り合わされた布帛製品を提供する。
【０００６】
他の実施例においては、防シワ性の高い接着芯地が貼り合わされた布帛製品であって、スーツ、スラックス又はスカートからなる布帛製品における袖内肘、背、内膝、大腿上部及びこれらの箇所の組合せからなる群から選択された１つ又は複数の箇所の裏側に、所定の太さの経糸と、該経糸の太さの約５倍の太さの緯糸とを有する防シワ性の高い接着芯地が貼り合わされた布帛製品を提供する。
【０００７】
更に他の実施例においては、スーツ、スラックス又はスカートからなる布帛製品における袖内肘、背、内膝、大腿上部及びこれらの箇所の組合せからなる群から選択された１つ又は複数の箇所の裏側に、５６デシテックスの経糸、２８０デシテックスの緯糸、及び８５ｇ／ｍ２以上の目付を有する防シワ性の高い接着芯地が貼り合わされた布帛製品を提供する。
【０００８】
一実施例においては、接着芯地の緯糸方向が布帛製品の経糸方向に沿って接着されてなることを特徴とする。
【考案の効果】
【０００９】
本考案によれば、布帛製品のシワになり易い箇所に限定して、接着芯地を貼り付け、シワの発生を抑制するので、従来の防シワ加工法では損なわれる吸湿性や伸縮性などの機能が保持されながら、防シワ効果が得られる。さらに薄地布帛を用いた製品においても防シワ効果が高く、また製品のデザイン面の制約がない。
【００１０】
また、本考案によれば、環境に負荷を与える可能性を有する合成樹脂を用いる加工や薬剤を用いる疎水加工を用いることなく、シワの発生を抑えることができる。
【図面の簡単な説明】
【００１１】
【図１】本考案に係る接着芯地を示す斜視図。
【図２】接着芯地の貼り付け方向を示す図。
【図３】（ａ）スーツ、（ｂ）スラックス、（ｃ）スカートにおいて接着芯地を貼り合わせるべき位置を示す図。
【図４】本考案の基礎となる接着芯地を選定する流れを示す図。
【図５】開角度測定機を使った測定の方法を示す図。
【考案を実施するための形態】
【００１２】
本考案の防シワ加工の施された布帛製品について、添付の図を参照しつつ具体例に基づいて説明する。
【００１３】
図１は、本考案の接着芯地１を示す。接着芯地１は、緯糸３を経糸２よりも太い糸にするとともに、通常より緯糸密度を高めてつくられている。図１においては、判り易くするために、接着芯地（織物）１の糸目を誇張して示している。
【００１４】
図１において、接着芯地１の緯糸３の方向と経糸２の方向が両矢印（⇔）で示されている。一実施例においては、経糸２の太さが５６ｄｔｅｘ（デシテックス）であり、緯糸３の太さが経糸２の太さの５倍の２８０ｄｔｅｘである接着芯地１が使用され得る。
【００１５】
図２に示されるように、一実施例においては、接着芯地１の緯糸方向が、表地（布帛の衣服）の経糸方向に沿って貼り合わされているとよい。一実施例においては、ポリエステル１００％からなる接着芯地１が使用され得る。
【００１６】
図３は、接着芯地を貼り付けるべき布帛製品の箇所を示している。図３（ａ）は、スーツの上着において接着芯地を貼り付けるべき箇所である袖内肘５及び背６を示している。図３（ｂ）は、スーツのズボンやスラックスにおいて接着芯地を貼り付けるべき箇所である膝裏７及び大腿上部８を示している。図３（ｃ）は、（タイト）スカートにおいて接着芯地を貼り付けるべき箇所である膝裏７及び大腿上部８を示している。
【００１７】
図４は、本考案の接着芯地による防シワ効果を客観的に評価するための試験機器（ホルダ９、五角形のプレート１０、重り１１など）及び選定の流れを示す。これらの試験機器を使って、本考案の防シワ性を客観的に評価することができる。
【００１８】
市販の接着芯地から本考案の基礎となる接着芯地を１つ選定するために、曲げ回復性がよく、また伸縮性があって防シワ性が高いと想定される５種類の市販の接着芯地（表１、品番Ａ／品番Ｂ／品番Ｃ／品番Ｄ／品番Ｅ）を選定し、防シワ性試験を行うことにした。選定において接着芯地が貼られる表地は、スーツ、スラックス及びスカートの代表的な高級布帛として知られる１７．５マイクロンウールを用いた、経糸、緯糸ともに２／７２Ｎｍからつくられた純毛トロピカル布帛（サマー・ウーステッドの一種で、１６５ｇ／ｍ２の目付の軽い平織）を使用した。
【００１９】
トロピカル織物から２０ｃｍ×２０ｃｍの正方形の試験片を５枚切り出し、各試験片の経糸方向に対して、５種類の市販の接着芯地を緯糸方向に、温度１３５℃、圧力２０ｋＰａの条件で、１５秒間に亘って貼り付け（接着）、これらを温度２０℃、湿度９０％ＲＨの条件で、２４時間に亘ってコンディショニングした。続いて、表地の緯糸方向に沿って二つ折りした５種類の試料を試験台の上に並べ、１２ｋｇの重りを使い、９０分間シワ付けを行った後、除重して、３０分後にシワの開角度（回復性）の大小を目視で観察した。
【００２０】
【表１】
0003206270.tif 000003
【００２１】
表１に示される選定試験の結果、防シワ性の高い方から順に、試験片の品番Ｂ＞品番Ａ＞品番Ｄ＞品番Ｃ＞品番Ｅとなった。よって、顕著な防シワ効果が観察された品番Ｂの接着芯地を本考案の基礎となる接着芯地として採用した。品番Ｂの試験片の緯糸は、経糸の５倍の太さを有することに留意されたい。
【００２２】
そして、品番Ｂの接着芯地を基礎として、更に防シワ効果を高めるために、経糸の密度はそのままにして、緯糸の密度をそれぞれ２０％、３０％、５０％だけ高めた接着芯地を試作して、これをスラックスのシワの発生し易い膝裏、大腿上部等の箇所の裏側に貼り付け、被験者が実際に着用する着用試験を行って防シワ性を確認した。
【００２３】
被験スラックスは、１７．５マイクロンウールを用いた、経糸、緯糸ともに２／７２Ｎｍからつくられた純毛トロピカル布帛を使用し、表２に示される４種類の接着芯地をそれぞれ貼り付けて４本作成した。なお、この時芯地未接着の場合（原布）との比較のため、防シワ性を向上させる接着芯地はスラックスの右脚部のみに使用した。
【００２４】
着用試験において被験者は同一の人物とした。それぞれのスラックスを１日１０時間として３日間着用し、４本の着用が終了後、それぞれのスラックスの膝裏、大腿上部のシワの発生状態を観察した。４本のスラックスのいずれの場合も左右脚部の肌触りや伸縮性に差異はなく、右脚部では芯地未接着の左脚部よりシワの残存は少なく、大きな防シワ効果が得られた。また、４本のスラックスの内、Ｂ−３０％とＢ−５０％がＢ及びＢ−２０％より高い防シワ性を示し、Ｂ−３０％とＢ−５０％の両者間では防シワ性に差異はなかった。すなわち、表１において品番Ｂで示される接着芯地の緯糸の密度を約３０％以上高めることにより、防シワ効果に優れた接着芯地を得ることができる（表２を参照）。
【００２５】
【表２】
0003206270.tif 000004
【００２６】
防シワ効果を客観的に評価するため、試験片の品番Ｂについて緯糸の密度が５０％高められた接着芯地（表２におけるＢ−５０％）を、１８．５マイクロンウールから紡績された２／８０Ｎｍを経糸と緯糸を使って製造された平織（軽量布、１５０ｇ／ｍ２）、２／１綾織（１７５ｇ／ｍ２）、２／２綾織（１９０ｇ／ｍ２）の３種類の布帛に接着した。そして接着前の原布の防シワ性と比較した。防シワ試験として、「ＩＷＳウェット防シワ試験法」を採用し、図４（ａ）に示すように、各試料より２５ｍｍ（経方向）×１７ｍｍ（緯方向）の大きさの試験片１０枚を用意し、２０℃，９０％ＲＨの環境で２４時間のコンディショニングを行った後、二つ折りして試験片保持用ホルダに挟み込み、図４（ｂ）に示すように五角形に並べて、４ｋｇの円筒形の重りで荷重し（各試験片に約３．２ｇ重／ｍｍ２の圧力）、シワ付けを行った。そして９０分間続けて荷重した後、除重し、５分後と３０分後のシワの開角度を図５の測定器を用いて測定し、各試料について１０枚の試験片の平均開角度を測定した。
【００２７】
【表３】
0003206270.tif 000005
【００２８】
表３に示される比較結果から、経糸の５倍の太さを有する緯糸の密度が５０％高められた接着芯地が貼り合わされた３種類の布帛について、原布に比べて除重後５分経過時では防シワ性が約４０％高く、除重後３０分経過時においても約２５％高いことが判る。また、経糸の５倍の太さを有する緯糸の密度が３０％高められた接着芯地（表２におけるＢ−３０％のサンプル）についても、同様の防シワ効果を奏すると考えられる。
【００２９】
本考案における防シワ性の高い接着芯地は、スーツ、スラックス、スカート等の裏側に貼り合わされることにより、接着芯地を貼り合わせる前より約２５％から４０％防シワ性を向上させることができる。特には、スーツ、スラックス、スカートに貼り合わされたときに肌触りや伸縮性を低下させることがなく、また吸湿性や通気性を低下させることもないので、着用者の快適性を損なうことなく、防シワ性を実現することができる。
【符号の説明】
【００３０】
１…接着芯地
２…緯糸
３…経糸
４…表地の経糸方向
５…袖内肘
６…背
７…膝裏
８…大腿上部
９…ホルダ
１０…五角形のプレート
１１…重り
【図１】
0003206270.tif 000006
【図２】
0003206270.tif 000007
【図３】
0003206270.tif 000008
【図４】
0003206270.tif 000009
【図５】
0003206270.tif 000010